FR 2491915 A1 19820416 FR 8021582 A 19801009 La présente invention se rapporte à la fabrication d'un matériau tel que du béton, c'est-à-dire d'un matériau comprenant du ciment, une charge et de l'eau. L'un des buts de la présente invention est de réaliser un matériau particulièrement résistant aux chocs thermiques, ce qui permet de supprimer les joints de dilatation et de l'utiliser dans de nombreuses applications, notamment pour réaliser des pièces devant être soumises à l'action directe de la chaleur. Le procédé objet de la présente invention s'applique à un matériau comprenant une charge, du ciment et de l'eau et est caractérisé en ce qu'il consiste à ajouter des micelles colloidaux métalliques tels que, par exemple, du sulfate de cuivre et d' alumine. Grâce à cette disposition, le matériau étant, bien entendu, isolé de tout contact métallique, les micelles col loidaux positifs et négatifs doués d'un mouvement Brownien activent la catalysation de la masse et confèrent à celle-ci une dureté supérieure à celle des bétons classiques. On obvient; une répartition des micelles colloidaux dans la masse qui constituent un réseau conducteur, ce qui permet d'éviter toute rupture du matériau aux chocs thermiques. On peut, gracie à l'invention, fabriquer des bétons résistant à des températures de l'ordre de I4000C. En utilisant une charge constituée de certains agrégats cuits et d'autres non cuits, on peut obtenir un béton ayant une très grande résistance mécanique. L'invention va maintenant être décrite -avec plus de détails en se référant à un exemple particulier. Dans cet exemple, on se refère particulièrement à un béton réfractaire particulièrement résistant aux chocs thermiques et mécaniques et qui peut ainsi, dans de nombreux cas, remplacer des éléments fabriqués jusqutici en fonte. La charge est, de préférence, constituée par une partie d'agrégats cuits et une partie d'agrégats crus. Les agrégats cuits peuvent comprende Chamotte concassée grain moyen Silice cuit concassé grain fin, tandis que les agréagts crus peuvent être composés de Sable de rivière grain moyen Sable de rivière grain fin Sablon de Fontainebleau. Le ciment est dosé de la manière traditionnelle entre 300 kg et 600 kg par mètre cube, le mélange du ciment et des agrégats étant effectué à sec dans un récipient non métallique. On ajoute ensuite de l'eau contenant des sels col loidaux métalliques tels que des sulfates de cuivre et d'alumine. On procède à un malaxage, la quantité d'eau étant supérieure de 20 à 25 % à celle généralement utilisée dans les mélanges courants. Le matériau est ensuite utilisé de la manière habituelle soit coulé, étalé ou enduit et le temps de durcissement définitif est celui habituel soit vingt et un jours environ. Par l'adjonction de micelles colloidaux positifs et négatifs dans la masse, on réalise un réseau conducteur qui rend le matériau bon conducteur de la chaleur et permet d'éviter la rupture aux chocs thermiques. On peut, par conséquent, avec le procédé, selon l'invention, réaliser des éléments devant être soumis à une forte température tels qu'intérieurs de cheminées et différents dispositifs généralement fabriqués en fonte. Avec le procédé selon l'invention, on peut également réaliser des revêtements de grands surfaces dépourvues de joints de dilatation. Bien entendu, l'invention n'est pas limitée au mode de réalisation qui vient d'être décrit, on pourra y apporter de nombreuses modifications de détails, sans sortir, pour cela, du cadre de l'invention. R E V E N D I C A T I ON S IO - Procédé de fabrication d'un matériau comprenant une charge, du ciment et de l'eau caractérisé en ce qutil consiste à ajouter des micelles colloidaux métalliques 2 - Procédé de fabrication d'un matériau selon la revendication I, caractérisé en ce qu'on utilise comme micelles colloidaux métalliques du sulfate de cuivre et d'alumine. 30 - Procédé de fabrication d'un matériau selon la revendication I, caractérisé en ce qu'il consiste à mélanger à du ciment des agrégats cuits, des agrégats crus, à malaxer l'ensemble à sec, à ajouter à de l'eau des micelles colloi- daux métalliques et à malaxer le ciment et les agrégats à ladite eau.